(57)【要約】【課題】へこみやはじき欠陥の無い無端ベルト、およびその製造方法を提供すること。【解決手段】１）少なくともポリイミド前駆体溶液を用いて形成されたポリイミド樹脂層を有する無端ベルトにおいて、前記ポリイミド前駆体溶液がシリコーン系レベリング剤を含むことを特徴とする無端ベルト。２）離型剤層を設けた芯体の表面に、ポリイミド前駆体溶液を塗布することによりポリイミド前駆体塗膜を形成するポリイミド前駆体塗布工程と、前記ポリイミド前駆体塗膜を乾燥する乾燥工程と、を少なくとも有する無端ベルトの製造方法であって、前記ポリイミド前駆体溶液が、シリコーン系レベリング剤を含むことを特徴とする無端ベルトの製造方法。【選択図】　なし【特許請求の範囲】
【請求項１】
少なくともポリイミド前駆体溶液を用いて形成されたポリイミド樹脂層を有する無端ベルトにおいて、
前記ポリイミド前駆体溶液がシリコーン系レベリング剤を含むことを特徴とする無端ベルト。
【請求項２】
前記シリコーン系レベリング剤が、アルキル変性シリコーン、アルコキシ変性シリコーン、ポリエーテル変性シリコーン、グリコール変性シリコーン、メチルフェニルシリコーンから選ばれる少なくともいずれか１つを含むことを特徴とする請求項１に記載の無端ベルト。
【請求項３】
前記ポリイミド前駆体溶液に含まれる、前記シリコーン系レベリング剤の含有量が、０．００１〜０．５重量％の範囲内であることを特徴とする請求項１または請求項２に記載の無端ベルト。
【請求項４】
ポリイミド樹脂層の外周面に、フッ素樹脂塗布液を用いて形成されたフッ素樹脂層を有する無端ベルトにおいて、
前記フッ素樹脂塗布液が、少なくともシリコーン系レベリング剤を含むことを特徴とする無端ベルト。
【請求項５】
前記フッ素樹脂塗布液に含まれる、前記シリコーン系レベリング剤の含有量が、０．００１〜０．５重量％の範囲内であることを特徴とする請求項４に記載の無端ベルト。
【請求項６】
ＯＰＣ感光体と接触して用いられる請求項１〜５のいずれか１つに記載の無端ベルトであって、
前記シリコーン系レベリング剤が、少なくとも不活性シリコーン系レベリング剤、易揮発性シリコーン系レベリング剤、易熱分解性シリコーン系レベリング剤のいずれか１種以上を含むことを特徴とする無端ベルト。
【請求項７】
少なくとも表面にシリコーン系レベリング剤を含むＯＰＣ感光体と接触して用いられ、且つ、少なくとも表面に、前記ポリイミド前駆体溶液および／または前記フッ素樹脂塗布液に含まれるシリコーン系レベリング剤が残留している請求項１〜５のいずれか１つに記載の無端ベルトであって、
前記無端ベルト表面に残留するシリコーン系レベリング剤と、前記ＯＰＣ感光体表面に含まれるシリコーン系レベリング剤とが、実質的に同一であることを特徴とする無端ベルト。
【請求項８】
離型剤層を設けた芯体の表面に、ポリイミド前駆体溶液を塗布することによりポリイミド前駆体塗膜を形成するポリイミド前駆体塗布工程と、前記ポリイミド前駆体塗膜を乾燥する乾燥工程と、を少なくとも有する無端ベルトの製造方法であって、
前記ポリイミド前駆体溶液が、シリコーン系レベリング剤を含むことを特徴とする無端ベルトの製造方法。
【請求項９】
前記乾燥工程を経たポリイミド前駆体塗膜の表面に、フッ素樹脂塗布液を塗布することによりフッ素樹脂塗膜を形成するフッ素樹脂塗布工程を、少なくとも有する無端ベルトの製造方法であって、
前記フッ素樹脂塗布液が、シリコーン系レベリング剤を含むことを特徴とする請求項８に記載の無端ベルトの製造方法。
【請求項１０】
ＯＰＣ感光体と接触して用いられる無端ベルトを作製することを特徴とする請求項８または９に記載の無端ベルトの製造方法であって、
前記シリコーン系レベリング剤が、少なくとも不活性シリコーン系レベリング剤、易揮発性シリコーン系レベリング剤、易熱分解性シリコーン系レベリング剤のいずれか１種以上を含むことを特徴とする無端ベルトの製造方法。
【請求項１１】
少なくとも表面にシリコーン系レベリング剤を含むＯＰＣ感光体と接触して用いられ、且つ、少なくとも表面に、前記ポリイミド前駆体溶液および／または前記フッ素樹脂塗布液に含まれるシリコーン系レベリング剤が残留している無端ベルトを作製することを特徴とする請求項８または９に記載の無端ベルトの製造方法であって、
前記無端ベルト表面に残留するシリコーン系レベリング剤と、前記ＯＰＣ感光体表面に含まれるシリコーン系レベリング剤とが、実質的に同一であることを特徴とする無端ベルトの製造方法。
【請求項１２】
前記芯体の表面に、前記離型剤層として、外周面がフッ素樹脂層からなる無端ベルトを嵌めることを特徴とする請求項８〜１１のいずれか１つに記載の無端ベルトの製造方法。
【発明の詳細な説明】
【０００１】
【発明の属する技術分野】
本発明は、少なくともポリイミド樹脂を含む無端ベルト、及びその製造方法に関するものであり、より詳しくは、電子写真複写機やレーザープリンタ等の画像形成装置における転写体や定着体、帯電体として好適に利用される無端ベルトに関するものである。
【０００２】
【従来の技術】
電子写真装置における転写体や定着体、帯電体には、金属やプラスチック、またはゴム等からなる各種の回転体が使用されている。前記回転体は、電子写真装置の小型化や高性能化のために、変形可能であることが好ましい場合があり、このような変形可能な回転体としては肉厚が薄い樹脂製の無端ベルトが用いられる（例えば、特許文献１、２参照）。
【０００３】
この場合、無端ベルトに継ぎ目（シーム）があると、出力画像に継ぎ目に起因する欠陥が生じるため、継ぎ目がない無端ベルトであることが好ましい。また、無端ベルトを構成する材料としては、強度や寸法安定性、耐熱性等の面でポリイミド樹脂が好ましい（以下、ポリイミドを「ＰＩ」と略す場合がある）。
以下に、無端ベルトに関する従来技術のより詳しい内容、すなわち、無端ベルトの層構成、無端ベルトの製造方法、（無端ベルトの製造に用いる）ＰＩ前駆体溶液、芯体の表面処理の概要について説明し、これらを踏まえた上で、従来技術における問題点について説明する。
【０００４】
−無端ベルトの層構成−
上記したようなＰＩ樹脂を用いて作製された無端ベルトを定着体として使用する場合、無端ベルトの外周面に接触するトナーの剥離性向上のため、前記無端ベルトの外周面には非粘着性の樹脂被膜が形成される。すなわち、定着体として利用される無端ベルトは、外周面が非粘着性の樹脂被膜層からなり、この内周面側にＰＩ樹脂層が設けられた構成のものが一般的に用いられる。
【０００５】
この樹脂被膜を構成する材料としては、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素樹脂が挙げられる。また、前記樹脂被膜には、耐久性や静電オフセット向上、オイルとの親和性向上等のために、カーボン粉末や無機粉体等、フッ素樹脂以外の材料が含有されていてもよい。
なお、一般的に、ポリイミド樹脂層、あるいは、ポリイミド樹脂層と非粘着性の樹脂被膜（フッ素樹脂被膜）層とからなる無端ベルトにおいて、前記ポリイミド樹脂層の厚さは２５〜２００μｍの範囲であり、前記フッ素樹脂被膜層の厚さは２〜４０μｍの範囲であるものが好適に用いられている。
【０００６】
−無端ベルトの製造方法−
少なくともＰＩ樹脂層からなる無端ベルトを作製するには、円筒体の内面にＰＩ前駆体溶液を塗布し、回転しながら乾燥させる遠心成形法（例えば、特許文献３参照）や、円筒体内面にＰＩ前駆体溶液を展開する内面塗布法（例えば、特許文献４参照）があった。但し、これら円筒体の内面にＰＩ前駆体塗膜を形成する方法では、円筒体の内面に形成されたＰＩ前駆体塗膜に含まれる溶剤を乾燥させる必要があるため、乾燥に時間がかかるという問題がある。
【０００７】
他の無端ベルトの製造方法として、例えば、芯体の表面に、浸漬塗布法によってＰＩ前駆体溶液を塗布することによりＰＩ前駆体塗膜を形成後、これを乾燥し、加熱することにより形成されたＰＩ樹脂皮膜を芯体から剥離する方法（例えば、特許文献５参照）もある。この方法では、芯体の外面に形成されたＰＩ前駆体塗膜に含まれる溶剤を乾燥させるので、乾燥時間が短縮できるという利点がある。
【０００８】
−ＰＩ前駆体溶液−
一方、上記したような無端ベルトの製造に用いられるＰＩ前駆体溶液は、非プロトン系極性溶剤中に少なくともＰＩ前駆体を溶解したものが用いられ、具体的には、非プロトン系極性溶剤中に、酸無水物とジアミンとを溶解し反応させることにより作製される。
このようなＰＩ前駆体溶液の濃度、粘度等は、適宜選択されるが、一般的にＰＩ前駆体溶液中に含まれるＰＩ前駆体の濃度は、１０〜２５重量％であり、ＰＩ前駆体の粘度は１０〜１０００Ｐａ・ｓ程度である。
前記非プロトン系極性溶剤としては、Ｎ−メチルピロリドン、Ｎ，Ｎ−ジメチルアセトアミド、アセトアミド、Ｎ，Ｎ−ジメチルホルムアミド等が挙げられる。これらの非プロトン性極性溶剤は、いずれも沸点が高く、これが上記したようなＰＩ前駆体塗膜の乾燥に時間を要するという原因となっている。また、表面張力が他の有機溶剤に比べて大きく、濡れ性が良くない、という性質がある。
【０００９】
−芯体の表面処理−
一方、ＰＩ前駆体塗膜は、これを加熱して縮合反応する際の収縮が非常に大きく、また金属との密着性も強力なため、芯体の表面にＰＩ樹脂皮膜を形成する方法では、ＰＩ樹脂皮膜が芯体の表面に張り付きやすい。これを防止するために、通常、芯体の表面に離型性の層を形成する。この離型性の層としては、シリコーン系の離型剤を塗布した層や、フッ素樹脂やシリコーン樹脂の如き低表面エネルギーの樹脂層が挙げられる。
【００１０】
−従来技術における問題点−
ところが、芯体の表面に離型剤の層を形成すると、その低表面エネルギー性のため、前記芯体の表面にＰＩ前駆体溶液を塗布しＰＩ前駆体塗膜を形成した場合、へこみやはじきといった塗膜欠陥を生じやすく、これが前記ＰＩ前駆体塗膜から最終的に形成される無端ベルトのへこみやはじき欠陥となる問題がある。
【００１１】
このような塗膜欠陥は、前記芯体表面にＰＩ前駆体溶液を塗布中および塗布直後には生じにくいものの、前記芯体表面に形成されたＰＩ前駆体塗膜を乾燥させた際に、前記ＰＩ前駆体塗膜にこれらの欠陥が生じやすなる。乾燥時にこれらの欠陥が発生しやすくなる理由は、ＰＩ前駆体溶液は常温では粘度が高いものの、乾燥のために温度を上げると粘度が急激に低下するためであると推定される。
【００１２】
また、ＰＩ樹脂層からなる無端ベルトの外周面にフッ素樹脂被膜を形成した無端ベルトにおいても、前記フッ素樹脂被膜はフッ素樹脂粉体の水分散液を前記外周面に塗布する塗布工程を経て形成されるので、へこみやはじきといった欠陥を生じる場合がある。特に、前記外周面の表面エネルギーが低い場合には、これらの欠陥が顕著になる傾向がある。
【００１３】
さらに、このようにして得られたへこみやはじき欠陥を有する無端ベルトを定着体や転写体等として利用した場合には、へこみやはじき欠陥に起因する画像欠陥が発生する場合がある。さらに、へこみやはじき欠陥が発生しやすい無端ベルトは、その表面エネルギーが高い傾向にあるため、前記無端ベルトが磨耗により劣化しやすかったり、表面が汚染されやすかったりする等の問題が生じる場合もある。
【００１４】
【特許文献１】
特開平８−２６２９０３号公報
【特許文献２】
特開平１１−１３３７７６号公報
【特許文献３】
特開昭５７−７４１３１号公報
【特許文献４】
特開昭６２−１９４３７号公報
【特許文献５】
特開昭６１−２７３９１９号公報
【００１５】
【発明が解決しようとする課題】
本発明は、上記問題点を解決することを課題とする。本発明は、１）へこみやはじき欠陥の無い無端ベルトと、２）へこみやはじき欠陥の無い無端ベルトを作製することが可能な無端ベルトの製造方法と、を提供することを課題とする。
【００１６】
【課題を解決するための手段】
上記課題は以下の本発明により達成される。すなわち、本発明は、
＜１＞　少なくともポリイミド前駆体溶液を用いて形成されたポリイミド樹脂層を有する無端ベルトにおいて、
前記ポリイミド前駆体溶液がシリコーン系レベリング剤を含むことを特徴とする無端ベルトである。
【００１７】
＜２＞　前記シリコーン系レベリング剤が、アルキル変性シリコーン、アルコキシ変性シリコーン、ポリエーテル変性シリコーン、グリコール変性シリコーン、メチルフェニルシリコーンから選ばれる少なくともいずれか１つを含むことを特徴とする＜１＞に記載の無端ベルトである。
【００１８】
＜３＞　前記ポリイミド前駆体溶液に含まれる、前記シリコーン系レベリング剤の含有量が、０．００１〜０．５重量％の範囲内であることを特徴とする＜１＞または＜２＞に記載の無端ベルトである。
【００１９】
＜４＞　ポリイミド樹脂層の外周面に、フッ素樹脂塗布液を用いて形成されたフッ素樹脂層を有する無端ベルトにおいて、
前記フッ素樹脂塗布液が、少なくともシリコーン系レベリング剤を含むことを特徴とする無端ベルトである。
【００２０】
＜５＞　前記フッ素樹脂塗布液に含まれる、前記シリコーン系レベリング剤の含有量が、０．００１〜０．５重量％の範囲内であることを特徴とする＜４＞に記載の無端ベルトである。
【００２１】
＜６＞　ＯＰＣ感光体と接触して用いられる＜１＞〜＜５＞のいずれか１つに記載の無端ベルトであって、
前記シリコーン系レベリング剤が、少なくとも不活性シリコーン系レベリング剤、易揮発性シリコーン系レベリング剤、易熱分解性シリコーン系レベリング剤のいずれか１種以上を含むことを特徴とする無端ベルトである。
【００２２】
＜７＞　少なくとも表面にシリコーン系レベリング剤を含むＯＰＣ感光体と接触して用いられ、且つ、少なくとも表面に、前記ポリイミド前駆体溶液および／または前記フッ素樹脂塗布液に含まれるシリコーン系レベリング剤が残留している＜１＞〜＜５＞のいずれか１つに記載の無端ベルトであって、
前記無端ベルト表面に残留するシリコーン系レベリング剤と、前記ＯＰＣ感光体表面に含まれるシリコーン系レベリング剤とが、実質的に同一であることを特徴とする無端ベルトである。
【００２３】
＜８＞　離型剤層を設けた芯体の表面に、ポリイミド前駆体溶液を塗布することによりポリイミド前駆体塗膜を形成するポリイミド前駆体塗布工程と、前記ポリイミド前駆体塗膜を乾燥する乾燥工程と、を少なくとも有する無端ベルトの製造方法であって、
前記ポリイミド前駆体溶液が、シリコーン系レベリング剤を含むことを特徴とする無端ベルトの製造方法である。
【００２４】
＜９＞　前記乾燥工程を経たポリイミド前駆体塗膜の表面に、フッ素樹脂塗布液を塗布することによりフッ素樹脂塗膜を形成するフッ素樹脂塗布工程を、少なくとも有する無端ベルトの製造方法であって、
前記フッ素樹脂塗布液が、シリコーン系レベリング剤を含むことを特徴とする＜８＞に記載の無端ベルトの製造方法である。
【００２５】
＜１０＞　ＯＰＣ感光体と接触して用いられる無端ベルトを作製することを特徴とする＜８＞または＜９＞に記載の無端ベルトの製造方法であって、
前記シリコーン系レベリング剤が、少なくとも不活性シリコーン系レベリング剤、易揮発性シリコーン系レベリング剤、易熱分解性シリコーン系レベリング剤のいずれか１種以上を含むことを特徴とする無端ベルトの製造方法である。
【００２６】
＜１１＞　少なくとも表面にシリコーン系レベリング剤を含むＯＰＣ感光体と接触して用いられ、且つ、少なくとも表面に、前記ポリイミド前駆体溶液および／または前記フッ素樹脂塗布液に含まれるシリコーン系レベリング剤が残留している無端ベルトを作製することを特徴とする＜８＞または＜９＞に記載の無端ベルトの製造方法であって、
前記無端ベルト表面に残留するシリコーン系レベリング剤と、前記ＯＰＣ感光体表面に含まれるシリコーン系レベリング剤とが、実質的に同一であることを特徴とする無端ベルトの製造方法である。
【００２７】
＜１２＞　前記芯体の表面に、前記離型剤層として、外周面がフッ素樹脂層からなる無端ベルトを嵌めることを特徴とする＜８＞〜＜１１＞のいずれか１つに記載の無端ベルトの製造方法である。
【００２８】
【発明の実施の形態】
以下に、本発明を、無端ベルトの製造方法と、無端ベルトと、に分けて順に説明する。
（無端ベルトの製造方法）
本発明による無端ベルトの製造方法は、離型剤層を設けた芯体の表面に、ポリイミド前駆体溶液を塗布することによりポリイミド前駆体塗膜を形成するポリイミド前駆体塗布工程と、前記ポリイミド前駆体塗膜を乾燥する乾燥工程と、を少なくとも有する無端ベルトの製造方法であって、前記ポリイミド前駆体溶液が、シリコーン系レベリング剤を含むことを特徴とする。
【００２９】
本発明による無端ベルトの製造方法は、少なくとも、ポリイミド前駆体塗布工程と、ＰＩ前駆体塗膜を乾燥させる乾燥工程と、を有するものであれば特に限定されないが、前記乾燥工程を経たＰＩ前駆体塗膜を加熱する加熱工程と、前記加熱工程を経て形成されたＰＩ樹脂皮膜（ＰＩ樹脂層）を芯体表面から剥離する剥離工程と、を有することが好ましく、また、これらの工程に加え、必要に応じて他の工程を有していてもよい。
あるいは、前記乾燥工程を経た後に、他の塗布溶液を塗布し、この後に、乾燥、加熱、および、剥離する工程等を有するものであってもよい。
【００３０】
−ＰＩ前駆体溶液およびシリコーン系レベリング剤−
本発明の無端ベルトの製造方法に用いられるＰＩ前駆体溶液は、記述したような非プロトン系極性溶媒にＰＩ前駆体を溶解させたものであるが、本発明においては、このＰＩ前駆体溶液が、シリコーン系レベリング剤を含むことを特徴とする。
【００３１】
前記シリコーン系レベリング剤は、例えば特公昭５８−７９８８号公報、特許３１０５０７４号公報、特開平８−２９２５８４号公報等に記載されているように、シリコーンオイルに代表される、構造式中にケイ素を含有している化合物のことを意味し、例えば、ジメチルシリコーン、メチルフェニルシリコーン、アルキル変性シリコーン、アルコキシ変性シリコーン、ポリエーテル変性シリコーン、グリコール変性シリコーン、フッ素変性シリコーン、ポリエーテル変性シリコーン、脂肪酸エステル変性シリコーン、等が挙げられる。ＰＩ前駆体溶液に含有されるシリコーン系レベリング剤は、１種類または２種類以上であってもよい。
【００３２】
本発明に用いられるＰＩ前駆体溶液は、上記したようなシリコーン系レベリング剤を含むため、ＰＩ前駆体溶液の表面張力が低下する。このため、表面に離型剤層が設けられた低表面エネルギーの芯体表面に、ＰＩ前駆体溶液を塗布しても、はじきやへこみ等の欠陥を防止することができる。
なお、添加されるシリコーン系レベリング剤と、ＰＩ前駆体溶液と、の相溶性が不適切であると、逆にはじきの原因となる場合もあるため、用いられるシリコーン系レベリング剤はＰＩ前駆体溶液との相溶性を考慮の上、選択される。
【００３３】
なお、本発明の無端ベルトの製造方法により作製される無端ベルトは、電子写真方式の画像形成装置に好適に用いられるものであり、この場合、この無端ベルトがＯＰＣ感光体と接触して用いられるような転写ベルトや帯電体として利用することも勿論可能である。
しかしながら、このような無端ベルトを転写ベルトや帯電体として用いた場合、無端ベルトの少なくとも表面（ＯＰＣ感光体と接する側の表面）にシリコーン系レベリング剤が含まれていると、このシリコーン系レベリング剤がＯＰＣ感光体表面へと移着し、ＯＰＣ感光体の感度や帯電性等の特性に悪影響を及ぼす場合がある。
【００３４】
このような問題を解決するためには、以下のような方法が挙げられる。まず、無端ベルトの作製に際して、無端ベルトにシリコーン系レベリング剤が残留する場合には、無端ベルトの作製に際して用いるシリコーン系レベリング剤は、ＯＰＣ感光体表面へと移着しても、ＯＰＣ感光体の諸特性に影響を及ぼさない不活性なシリコーン系レベリング剤（以下、「不活性シリコーン系レベリング剤」と略す）であることが好ましい。
なお、不活性シリコーン系レベリング剤としては、メチルフェニルシリコーン、グリコール変性シリコーン、フッ素変性シリコーン、ポリエーテル変性シリコーン等が挙げられる。
【００３５】
また、無端ベルトと接触して用いられるＯＰＣ感光体が、少なくともその表面にシリコーン系レベリング剤（以下、「ＯＰＣ感光体用シリコーン系レベリング剤」と略す）を含む場合には、無端ベルトの作製に際して用いるシリコーン系レベリング剤と、ＯＰＣ感光体用シリコーン系レベリング剤とが実質的に同一であることが好ましい。
なお、当該「実質的に同一」とは、シリコーン系レベリング剤の分子構造が全く同一でなくとも、主たる構造が同じであり、主な物性値も殆ど同じである場合も意味する。
【００３６】
一方、上記したような方法は、無端ベルトの少なくとも表面にシリコーン系レベリング剤が残留していることを前提としたものであるが、無端ベルトの作製に際して、無端ベルト中に残留しないようなシリコーン系レベリング剤を用いる方法も好適に利用できる。
【００３７】
このようなシリコーン系レベリング剤としては、加熱された際に、容易に揮発するシリコーン系レベリング剤（以下、「易揮発性シリコーン系レベリング剤」と略す）や、容易に熱分解するシリコーン系レベリング剤（以下、「易熱分解性シリコーン系レベリング剤」と略す）を用いることができ、具体的には、アルキル変性シリコーン、アルコキシ変性シリコーン、ポリエーテル変性シリコーン等を挙げることができる。
【００３８】
なお、揮発や熱分解が容易に起こる加熱温度としては、無端ベルトの作製に際して、シリコーン系レベリング剤を含む塗膜が加熱処理される最高温度以下であることが好ましい。
【００３９】
以上に説明したような方法は、後述するシリコーン系レベリング剤を含むフッ素樹脂塗布液を用いて、ポリイミド樹脂層の外周面にフッ素樹脂層を設ける場合にも同様に適用することができる。
【００４０】
ＰＩ前駆体溶液中に含まれるシリコーン系レベリング剤の含有量は、極微量でも上記したようなはじきやへこみ欠陥の防止には十分に効果がある。前記含有量としては、ＰＩ前駆体溶液に対して０．００１〜１．０重量％の範囲が好適であり、より好ましくは０．００２〜０．５重量％の範囲である。
含有量が、０．００１重量％未満の場合には、はじきやへこみ等の欠陥防止効果が不十分となる場合があり、また、１．０重量％を超えるとこれらの欠陥防止効果はあるものの、含有量の増加に伴い、ＰＩ前駆体塗膜の表面に油膜が形成される等の悪影響が認められる場合がある。さらに、このようなＰＩ前駆体溶液を用いて形成された層と、この層の表面に形成される上塗り層と、の密着強度も低下する場合がある。
【００４１】
−芯体および離型剤層−
芯体は、ＰＩ前駆体塗膜が形成できるものであれば、その材質や形状は特に限定されないが、一般的にはアルミニウム等の金属を円筒状あるいは円柱状に加工したものが用いられる。前記芯体の表面は、クロムやニッケル等でメッキ処理されたものであってもよい。
また、本発明の無端ベルトの製造方法に用いられる芯体の表面には、この表面に形成されるＰＩ樹脂皮膜が接着しないように離型剤層が設けらる。前記離型剤層は、芯体表面にフッ素樹脂やシリコーン樹脂からなる皮膜を形成したり、離型剤を塗布することによりに形成されるが、後述するように無端ベルトを離型剤層の代りに用いることもできる。なお、芯体を繰り返して使用する場合には、芯体表面に形成された離型剤層による離型性の効果が繰り返し使用によっても劣化しないことが好ましく、このような離型剤層の形成に用いられる離型剤は、熱硬化型の離型剤であることが好ましい。
【００４２】
なお、芯体の材質と、この芯体上に少なくともＰＩ前駆体溶液を塗布して形成しようとする無端ベルトとの組合せによっては、形成された無端ベルトが芯体から抜けない場合がある。このような問題を解決するためには、芯体の表面に、離型剤層として、上記したような塗布により形成された離型剤層の代りに、無端ベルトを嵌めておくことが好ましい（このような離型剤層として機能し、芯体表面に嵌められる無端ベルトを、以下、「離型用無端ベルト」と称す）。
特に、離形用無端ベルトの外周面に形成される無端ベルトに対してより優れた離形性を確保するために、離型用無端ベルトは、その外周面がフッ素樹脂層から構成されていることが好ましい。なお、離形用無端ベルトの具体例としては、一例を挙げれば、内周面がＰＩ樹脂層からなり、外周面がフッ素樹脂層からなるものを用いることができる。
【００４３】
このような離型用無端ベルトを用いた場合の本発明の無端ベルトの製造方法について図面を用いて具体的に説明する。
図５は、芯体表面に、離型用無端ベルトを嵌めた場合の一例について示す模式図であり、図５中、１が芯体、１９が離形用無端ベルトを表す。本発明の無端ベルトの製造方法において、図５に示すように芯体の表面に離型用無端ベルトを嵌めた場合には、離型用無端ベルト１９の端部と芯体１表面との隙間に、後述するＰＩ前駆体塗布工程で用いるＰＩ前駆体溶液が浸入しないようにテープで塞いでおくことが好ましい。その後に、後述するような各種の工程を得て離形用無端ベルトの外周面に無端ベルトを形成することができる。
【００４４】
次に、形成された無端ベルトは、その内周面に設けれた離型用無端ベルトと共に、芯体表面から剥離され、さらに、離型用無端ベルトの外周面と、新たに形成された無端ベルトの内周面とを剥離し、無端ベルトを得ることができる。この再、離型用無端ベルトの外周面と、新たに形成された無端ベルトの内周面との剥離は、離型用無端ベルトを適当にたわませることによって行う。
図６は、離型用無端ベルトと新たに形成された無端ベルトを剥離する方法の一例について示した模式図である。図６中、１９は離型用無端ベルト、２０は形成された無端ベルトを表す。図６に示す例では、形成された無端ベルト２０の内周面側に密着している離型用無端ベルト１９を内周側（図６中の矢印方向）にたわませることにより、離型用無端ベルト１９と形成された無端ベルト２０とを剥離することができる。
【００４５】
−ＰＩ前駆体塗布工程−
芯体表面にＰＩ前駆体溶液を塗布することによりＰＩ前駆体塗膜を形成する方法は特に限定されないが、芯体をＰＩ前駆体溶液中に浸漬して引き上げる浸漬塗布法を用いることが好ましい。以下に、浸漬塗布法等を用いたＰＩ前駆体塗膜の形成について具体的に説明するが、本発明は、これに限定されるものではない。浸漬塗布法により芯体表面にＰＩ前駆体溶液を塗布する場合、ＰＩ前駆体溶液の粘度が非常に高いため、芯体表面に形成されるＰＩ前駆体塗膜の膜厚が必要以上に厚くなり過ぎる傾向にある。
したがって、浸漬塗布に際しては、塗膜の膜厚を所望の厚さに調整できるように、芯体の外径よりも若干大きな円形の孔を設けた環状体を、ＰＩ前駆体溶液の液面上に自由に移動可能な状態で浮設させ、前記環状体の液面からの高さが一定範囲内に収まるよう、環状体の孔を通じて浸漬／引き上げされる芯体の引き上げ速度を調節しながら、芯体を液面から相対的に上昇させる方法をとることが好ましい。
【００４６】
上記した塗布方法について、図面を用いて説明する。図１は、環状体を用いた浸漬塗布方法の一例について示した模式断面図であり、一旦、ＰＩ前駆体溶液中に浸漬した芯体を上昇させることにより、前記芯体表面に、塗膜が形成されている状態を示したものである。なお、図１は、環状体を用いた浸漬塗布に関する主要部のみを示したものであり、浸漬／引き上げ装置等の周辺部については省略している。図１中、１は芯体を、２はＰＩ前駆体溶液を、３は塗布槽を、４は塗膜（ＰＩ前駆体塗膜）を、５は環状体を、６は環状体の孔を表す。
【００４７】
なお、本発明において、「芯体上に塗布する」とは、芯体の表面上、及び該表面に層を有する場合はその層上に塗布することを意味する。また、「芯体を上昇」とは、ＰＩ前駆体溶液の液面に対する相対的な上昇を意味し、「芯体を停止し、ＰＩ前駆体溶液の液面を下降」させる場合を含む。
図１に示す環状体を用いた浸漬塗布方法では、塗布槽３中のＰＩ前駆体溶液２の液面に環状体５を自由に移動できるように浮設する。次に、芯体１を、環状体の孔６を通して、ＰＩ前駆体溶液２中へ浸漬し、次いで、矢印Ｕ方向へ上昇させることにより芯体１表面に塗膜４が形成される。また、塗膜４の膜厚は、芯体１の外径と、環状体の孔６の孔径との差に応じて調整される。
【００４８】
環状体５は、ＰＩ前駆体溶液に用いられる溶剤により侵食されない種々の金属、プラスチック等から作られ、軽量化のために中空構造であってもよい。また、環状体５が、ＰＩ前駆体溶液２中に沈没するのを防止するために、環状体の外周面および／または塗布槽に、環状体５を支える足や腕を設けてもよい。
【００４９】
芯体１の外径と、環状体の孔６の最小孔径と、の差を２で割った値（以下、「間隙幅」と略す）は、所望する塗膜４の塗布直後の厚み（以下、「濡れ膜厚」と略す）が得られるように調整される。乾燥後の塗膜４の膜厚（以下、「乾燥膜厚」と略す）は、濡れ膜厚およびＰＩ前駆体溶液２の不揮発分濃度の積で表され、この関係から所望の濡れ膜厚が求められる。
但し、使用するＰＩ前駆体溶液２の粘度及び／又は表面張力などにより、間隙幅が、そのまま濡れ膜厚として反映されるとは限らない。このため、使用するＰＩ前駆体溶液２に応じて、間隙幅を、所望する濡れ膜厚の１倍〜２倍の範囲内にすることが好ましい。
【００５０】
環状体５の孔６の形状は、図１に示すように、ＰＩ前駆体溶液２の液面に対して下部が広く、上部が狭い形状であれば特に限定されないが、下部から上部へと、直線的に徐々に狭くなる形状のほか、階段状や曲線状に徐々に狭くなる形状でもよい。
【００５１】
次に、環状体を用いた塗布方法の他の例について説明する。図２は、環状体を用いた塗布方法の他の例を示した模式断面図であり、浸漬塗布槽に入れたＰＩ前駆体溶液の中央部から芯体を上昇させることにより、前記芯体表面に、塗膜が形成されている状態を示したものである。図２中、符号１、２、４、５および６は図１中に符号で示したものと実質的に同等のものであり、７は環状塗布槽を、８は環状シール材を、９および９’は中間体をあらわす。
なお、図２に示す環状塗布方法は、図１に示す浸漬塗布方法と比較すると、必要とされるＰＩ前駆体溶液２の液量が少なくてすむという利点がある。
【００５２】
図２に示す環状体を用いた環状塗布方法では、環状塗布槽７の底部には、芯体１が通過する孔が設けられており、この孔からＰＩ前駆体溶液が漏れないように、ポリエチレンやシリコーンゴム、フッ素樹脂等の柔軟性板材から成る環状のシール材８が取り付けられる。また、軸方向が垂直方向となるように配置された芯体１は、上側の端面が中間体９に固定され、また、下側の端面が中間体９’により固定され、不図示の昇降装置に設置された中間体９および９’を介して垂直方向に移動される。
【００５３】
また、ＰＩ前駆体溶液２の液面に環状体５を浮設する。但し、図２においても、環状体５は、芯体の引き上げ時に際しては、図１に示すようにＰＩ前駆体溶液２の液面に完全に自由に浮遊させてもよい。また、環状体５の外周面を、ロールやベアリングで支えたり、押圧体を介して空気圧をかけることにより支えたりしてもよいが、均一な膜厚の塗膜４が形成できるように、環状体５の液面垂直および水平方向に対して自由に移動することができるように支えることが好ましい。環状体の孔６を通して、中間体９を介して芯体１をＰＩ前駆体溶液２から矢印Ｕ’方向に上昇させると、ＰＩ前駆体溶液２の介在により、芯体１と環状体５との間に摩擦抵抗が生じ、環状体５には上昇力が作用し、環状体５は矢印Ｕ‘方向に少し持ち上げられる。
【００５４】
このように環状体５が少し持ち上げられた際、環状体５は芯体１との摩擦抵抗が円周方向で一定になるように水平方向に移動し、間隙幅が一定になる。環状体５と芯体１との間隙幅が変化した場合、狭まろうとした部分では摩擦抵抗が大きくなり、その反対側では間隙幅が広がって摩擦抵抗が小さくなる不均衡状態が生じるが、摩擦抵抗が大きな部分は小さくなるよう、すなわち間隙幅が広くなるように環状体５が水平方向に移動するので、環状体５が芯体１と接触することはなく、常に一定の間隙幅が保たれる。
【００５５】
芯体１を上昇させる際、芯体１が多少傾いていても、あるいは、芯体１の上昇手段にフレを有する場合でも、環状体５は芯体に追随して水平方向に動きうるので、濡れ膜厚が一定保たれるという利点もある。
【００５６】
上記したように環状体５が機能するには、環状体５は、液面からある程度、持ち上げられなくてはならず、停止状態位置から２ｍｍ以上持ち上げられること好ましい。液面から持ち上げられる高さは、芯体１の上昇速度が速いほど大きくなる。但し、環状体５が持ち上げられて、その下端面が液面から離れてしまうと、芯体１の最下部が、環状体の孔６を通過し終えた時点で、環状体５が液面に落下することになる。この場合、ＰＩ前駆体溶液２中に泡が巻き込まれてしまうため、塗布作業を繰り返す際には非常に不都合である。
【００５７】
以上のような理由により、芯体１を上昇させる際には、環状体５の液面に対する持ち上げ高さは、高すぎず低すぎず、一定の範囲内に保たれることが必要である。そのためには、環状体５の液面からの高さを検出して、芯体１の上昇速度を調節することが好ましい。すなわち、環状体５が高く持ち上げらて、液面から離れようとした場合には、上昇速度を遅くし、逆に環状体の持ち上げ高さが小さい場合には、上昇速度を速くする。環状体の液面からの高さを検出するには、機械式や光学式の各種検出装置を用いて行うことができ、簡便には、目視で環状体５の液面からの高さを判断し、手動で速度を調整することもできる。
【００５８】
次に、上記した浸漬塗布法以外の塗布方法である回転塗布法について説明する。回転塗布法とは、軸方向が水平面にほぼ水平となるように設置され、周方向に回転している円筒状芯体の表面に、前記円筒状芯体のほぼ真上に設置されたノズル等からＰＩ前駆体溶液を流下させて塗膜を形成する方法であり、この際、前記円筒状芯体表面にＰＩ前駆体溶液が流下する流下点近傍に形成された塗膜をへらで平坦化させつつ、前記円筒状芯体または前記ノズルを軸方向に平行移動させることにより円筒状芯体の表面にＰＩ前駆体溶液を塗布することが好ましい。
【００５９】
この回転塗布方法について、図面を用いて具体的に説明する。図３は、回転塗布方法の一例を示す模式図であり、１は（円筒状）芯体を、４は塗膜を、１０はＰＩ前駆体溶液供給用の容器を、１１はノズルを、１２はノズル１１から流下しているＰＩ前駆体溶液（流下液）を、１３はへらを表す。
図３中、芯体１は、軸方向を水平にして設置され、周方向（矢印Ｒ方向）に回転可能である。また、ＰＩ前駆体溶液を満たした容器１０は、ノズル１１が接続されておりノズル１１の先端より、ＰＩ前駆体溶液を流下することができる。ノズル１１およびへら１３は、芯体１の軸方向（矢印Ａおよび矢印Ａの反対方向）に平行移動でき、且つ、芯体１表面にＰＩ前駆体溶液を流下できるように、ノズル１１は芯体１の上部に設置されている。また、へら１３は、流下液１２の芯体１表面への流下点よりも下流側に、芯体１表面に軽く接触するように配置されており、ノズル１１と連動して矢印Ａ方向に移動することができる。
なお、容器１０は、図３に示したようにノズル１１を取り付けたものであってもよいが、容器１０を固定し、これに、チューブを介してノズル１１を接続したものであってもよい。
【００６０】
回転塗布は、矢印Ｒ方向に回転している芯体１表面に、ノズル１１からＰＩ前駆体溶液を流下させつつ、ノズル１１およびへら１３を、芯体１の一端から他の一端へ矢印Ａ方向に移動させることにより行われる。この際、前記流下点近傍に形成された塗膜が、矢印Ｒ方向へ移動し、へら１３により平坦化される。なお、へら１３を通過した直後の塗膜４には筋が残る場合もあるが、時間とともに塗膜４の粘性により筋は消滅する。このようにして回転塗布により芯体１の表面全面にわたって塗膜４を形成することができる。
【００６１】
なお、ノズル１１およびへら１３の矢印Ｒ方向への移動速度を塗布速度といい、該塗布速度は下式（１）で表される。
・式（１）　Ｖ＝ｆ／（ｔ・ｋ・π）
〔但し、式（１）において、Ｖは塗布速度を意味し、ｔは濡れ膜厚（へら１３により平坦化された後の塗膜４の厚み）を意味し、ｆはＰＩ前駆体溶液の単位時間当りの流下量を意味し、ｋは芯体１の外径を意味し、πは円周率を意味する。〕
但し、芯体１の回転速度は２０〜２００ｒｐｍの範囲内に調整されることが好ましい。図３に説明したような回転塗布を行う際の塗布条件は、上記した式（１）の関係を利用して決定される。
【００６２】
なお、ＰＩ前駆体溶液をノズル１１の先端から流下させる際に、ＰＩ前駆体溶液が高粘度であるために重力だけでは流下しにくい場合には、エア圧やポンプ等を利用して圧力をかけてノズル１１から押し出すことが有効である。ノズル１１の先端から芯体１表面の流下点までの距離は特に限定されないが、流下液１２が途切れることがないよう、１０〜１００ｍｍ程度の範囲であることが好ましい。液下液１２に途切れが生じると、塗膜４が泡を巻き込むことがある。
【００６３】
へら１３は、溶剤に侵されないポリエチレンやフッ素樹脂等のプラスチック、または、真鍮やステンレス等の金属の、幅１０〜５０ｍｍの薄い板から成り、弾力性を有するものである。へら１３は芯体１表面に軽く押し当てられた状態で用いられるが、流下点で形成された塗膜４がへら１３と芯体１表面との間を通過した際に、へら１３は芯体１からある隙間をもって離れ、その際に流下点で形成された塗膜４が押し広げられ平坦化される。
【００６４】
−乾燥工程−
乾燥工程は、上記に説明したように芯体表面に形成された塗膜を乾燥させることにより塗膜中に含まれる溶剤を除去する。乾燥温度は５０〜２５０℃の範囲内が好ましく、乾燥時間は３０〜２００分程度が好ましい。乾燥中に重力の影響により、芯体表面に形成された塗膜が垂れる場合には、芯体を、軸方向を水平にして、１０〜６０ｒｐｍ程度で回転させながら乾燥させることも好ましい。
【００６５】
−加熱工程−
上記した乾燥工程を経て乾燥された塗膜の加熱によるＰＩ樹脂皮膜の形成は、３５０〜４５０℃の温度範囲で、２０〜６０分間程度で実施される。その際、形成される皮膜に膨れが生じにくいよう、前記温度に達するまでに、温度をすぐに上昇させるのではなく、段階的に上昇させたり、ゆっくりと一定速度で上昇させることが好ましい。
【００６６】
なお、乾燥時に塗膜中の残留溶剤を完全に除去できない場合、あるいは、塗膜の加熱時に塗膜中の反応により発生する水が除去しきれない場合には、ＰＩ樹脂皮膜に膨れが生じる場合があり、特にＰＩ樹脂皮膜の膜厚が５０μｍを越えるような場合に顕著である。
膨れ欠陥を防止するには、予めその表面を、表面粗さＲａで０．２〜２μｍ程度に粗面化した芯体を用いることが有効である。これにより、加熱処理時に生じる残留溶剤または水の蒸気は、芯体表面とＰＩ樹脂皮膜との間にできるわずかな隙間を通って外部に出ることができ、膨れ欠陥を防止することができる。なお、芯体表面を粗面化するには、ブラスト、切削、サンドペーパーがけ等の方法がある。
【００６７】
次に、上記した加熱処理を経て芯体表面に形成されたＰＩ樹脂皮膜を、前記芯体から剥離し、所望の幅に切断する等の加工を施すことによりポリイミド樹脂層からなる無端ベルトを得ることができる。
なお、本発明の無端ベルトの製造方法により無端ベルトを得る場合、前記無端ベルトの内周面とは、芯体表面に接していた面を意味する。また、本発明において「芯体表面」とは、特に説明が無い場合には、芯体が、筒状あるいは柱状である場合のいずれにおいても芯体の外周面を意味する。
【００６８】
−無端ベルトへの導電性付与−
無端ベルトを転写体や帯電体（接触帯電器の導電体）として使用する場合には、無端ベルトに導電性を付与する必要がある。このような場合にはＰＩ前駆体溶液に予め導電性物質を混合しておくことが好ましい。
前記導電性物質としては、例えば、カーボンブラック、カーボンブラックを造粒したカーボンビーズ、カーボンファイバー、グラファイト等の炭素系物質、銅、銀、アルミニウム等の金属又は合金、酸化錫、酸化インジウム、酸化アンチモン、ＳｎＯ２−Ｉｎ２Ｏ３複合酸化物、導電性酸化チタン等の導電性金属酸化物等が挙げられる。
なお、ロール状の転写体や帯電体の作製に無端ベルトを用いる場合には、導電性のゴムロールに、このゴムロール表面を補強するために本発明の無端ベルト製造方法により得られた無端ベルトを被せることができる。
【００６９】
−定着体用の無端ベルトの製造方法−
無端ベルトを定着体（定着ベルト）として使用する場合には、ＰＩ樹脂層の外周面にフッ素樹脂層を有する無端ベルトを用いることが好ましい。
このような定着体用の無端ベルトの製造方法としては、乾燥工程を経たポリイミド前駆体塗膜の表面に、フッ素樹脂塗布液（フッ素樹脂分散液）を塗布することによりフッ素樹脂塗膜を形成するフッ素樹脂塗布工程、を少なくとも有することが好ましく、このフッ素樹脂塗布工程を経た後に、加熱してＰＩ前駆体塗膜の加熱およびフッ素樹脂塗膜の焼成を行う加熱工程と、前記加熱工程を経て形成されたＰＩ樹脂皮膜（ＰＩ樹脂層）およびＰＩ樹脂皮膜の外周面に形成されたフッ素樹脂被膜（フッ素樹脂層）を芯体表面から剥離する剥離工程と、を有することが好ましく、また、これらの工程に加え、必要に応じて他の工程を有していてもよい。
【００７０】
−フッ素樹脂塗布液−
前記フッ素樹脂塗布液としては、従来と同様、ＰＦＡ等のフッ素樹脂や、該フッ素樹脂にカーボン粉末等の添加剤を含有するものが用いられるが、上記したような定着体用の無端ベルトの製造方法においては、前記フッ素樹脂塗布液が、さらにシリコーン系レベリング剤を含んでいることが好ましい。
シリコーン系レベリング剤がフッ素樹脂塗布液に含まれていない場合には、シリコーン系レベリング剤を含むＰＩ前駆体塗膜の表面エネルギーが小さいために、作製されるフッ素樹脂被膜にはじきやへこみといった欠陥が生じる場合がある。
【００７１】
なお、フッ素樹脂塗膜を形成しようとするＰＩ前駆体塗膜がシリコーン系レベリング剤を含まない場合でも、ＰＩ前駆体塗膜の表面エネルギーが低い場合には、シリコーン系レベリング剤を含むフッ素樹脂塗布液を用いて前記ＰＩ前駆体塗膜表面にシリコーン系レベリング剤を含むフッ素樹脂塗膜を形成することも勿論可能である。
フッ素樹脂塗布液中に含まれるシリコーン系レベリング剤としては、既述したようなＰＩ前駆体溶液に含まれるシリコーン系レベリング剤と同様のものを用いることができるが、水溶性であることが好ましい。また、フッ素樹脂塗布液に含まれる、シリコーン系レベリング剤の含有量が、０．００１〜０．５重量％の範囲内であることが好ましい。
【００７２】
−フッ素樹脂塗布工程−
上記したフッ素樹脂塗布工程における、フッ素樹脂塗膜の形成方法は特に限定されないが、乾燥工程を経たＰＩ前駆体塗膜がその表面に形成された芯体を、該芯体の軸方向を垂直にして、フッ素樹脂塗布液が入れられた塗布槽に浸漬して引き上げる浸漬塗布法を用いることが好ましい。
【００７３】
なお、フッ素樹脂塗布液の浸漬塗布時に、芯体の端面部やその近辺等、下端となる側の芯体表面がＰＩ前駆体塗膜に覆われていない露出部分がある場合には、これら露出部分の芯体表面（端面および外周面）にもフッ素樹脂塗布液が塗布される。また、ＰＩ前駆体塗膜で覆われている部分と露出部分との境界部分でＰＩ前駆体塗膜と芯体表面との間に隙間があれば、その隙間にフッ素樹脂塗布液が浸透する。
この場合、前者および後者のいずれにおいても、加熱後に形成されたフッ素樹脂が芯体表面（端面および外周面）に固着するために、ＰＩ樹脂皮膜が取り外せなくなったり、芯体の再利用ができない問題が生じる場合がある。そこで、芯体表面（端面および外周面）の露出部分や、ＰＩ前駆体塗膜で覆われている部分と露出部分との境界部分近傍には被覆処理を施すことが好ましい。
【００７４】
被覆処理の方法としては、粘着テープを巻いて張り付ける方法、幅広のゴムバンドを被せる方法、露出部分に相当する芯体の一方の端面およびその近傍をすっぽりと覆うキャップを取り付ける方法等が挙げられる。粘着テープやゴムバンドを取り付ける際、芯体と同じ外径の短い円筒体または蓋を、露出部分に相当する芯体の一方の端面に取り付けてもよい。ゴムバンドやキャップ等は、使用後に洗浄すれば、繰り返し使うこともできる。
露出部分に相当する芯体のもう一方端面およびその近傍は、フッ素樹脂塗布液への浸漬時、その部分まで浸漬しなければ、芯体表面にはフッ素樹脂塗布液が付着しないので、被覆しなくてもかまわない。もちろんその部分も被覆すれば、より確実である。
【００７５】
このような芯体の一方の端を被覆処理した状態で、フッ素樹脂塗膜を浸漬塗布により形成する場合について図面を用いて説明する。
図４は、一方の端が予め被覆処理された芯体にフッ素樹脂塗布液を塗布する浸漬塗布方法の一例について示した模式図であり、図４（ａ）は、一旦、フッ素樹脂塗布液に浸漬した芯体を上昇させることにより前記芯体表面にフッ素樹脂塗膜が形成されていく状態を示した模式断面図であり、図４（ｂ）は、図４（ａ）中に示される芯体外周面の模式図を示したものである。なお、図４は、浸漬塗布に関する主要部のみを示したものであり、浸漬／引き上げ装置等の周辺部については省略している。
【００７６】
図４中、１は芯体を、２１は何らの塗膜が形成されていない芯体１の表面部分（露出部）を、２２は乾燥工程を得た後の芯体１表面に形成されたＰＩ前駆体塗膜（乾燥後ＰＩ前駆体塗膜）を、２３は被覆処理により覆われた被覆部を、２４はフッ素樹脂塗膜を、２５はフッ素樹脂塗布液を、２６は塗布槽を表す。記号ＵおよびＤは、浸漬塗布の際に軸が垂直方向となるように配置された芯体１の上下方向を示すものであり、Ｕが上端（上側）を示し、Ｄが下端（下側）を示す。また、一点鎖線Ｌは、芯体１が、フッ素樹脂塗布液２５中に浸漬する限度ラインを示したものであり、浸漬塗布に際しては一点鎖線Ｌに対して下端Ｄ側の領域がフッ素樹脂塗布液２５中に浸漬することを示している。
図４（ａ）中、芯体１の外周面は、両端近傍および両端面を除き乾燥後ＰＩ前駆体塗膜２２が形成されており、さらに、芯体１の下端Ｄ側の端面部から下端Ｄ側近傍の外周部の不図示の露出部を、下端Ｄ側近傍の乾燥後ＰＩ前駆体塗膜１４の端部を完全に覆うように芯体１の下端Ｄ近傍には、上記したような被覆処理により被覆部２３が設けられている。また、浸漬に際しては、一点鎖線Ｌで示される限度ラインが、露出部２１と乾燥後ＰＩ前駆体塗膜２２との境界部分よりもやや下側となるように浸漬される。
【００７７】
また、図４（ａ）に示されるように、浸漬塗布によるフッ素樹脂塗膜２４の形成は、図４（ａ）に示す芯体１を下端Ｄを下側にし、芯体１の軸を垂直にして、フッ素樹脂塗布液２５が入れられた塗布槽２６に、一点鎖線Ｌまで浸漬し、引き上げることにより、フッ素樹脂塗布液が塗布される。フッ素樹脂塗布液２５は、塗布槽２６に溜め置いてもよいが、塗布槽２６の下部から供給し、上部から溢流させて回収し、ポンプで循環させてもよい。その場合、循環経路にはフィルター、粘度計、希釈液追加装置等を付加することもできる。また、芯体１の引き上げ速度は、所望するフッ素樹脂塗膜の膜厚にもよるが、５０〜５００ｍｍ／分が好ましい。
【００７８】
−フッ素樹脂塗布工程以降の工程（乾燥、加熱等）−
フッ素樹脂塗膜を形成した芯体は乾燥処理される。乾燥は常温から１００℃の温度範囲で、５〜２０分間放置することにより、フッ素樹脂塗膜中に含まれる水分を乾燥させる。なお、芯体に上記したような被覆部を設けた場合には、乾燥処理の後に、被覆部を取り外す。
【００７９】
次いで、３５０〜４５０℃の温度範囲で２０〜６０分間、芯体表面に形成されたＰＩ前駆体塗膜とフッ素樹脂塗膜とを加熱処理すると、ＰＩ前駆体の縮合反応によるＰＩ樹脂皮膜の形成と同時に、フッ素樹脂塗膜が溶融・焼成されフッ素樹脂被膜が形成される。
加熱処理を経た芯体を常温に冷やしたのち、芯体表面に形成された皮膜を剥離することにより、定着体として利用することができる無端ベルト（定着ベルト）を得ることができる。定着ベルトには、必要に応じて、端部の長さを揃えるための切断加工、表面の粗さを調整するための研磨加工、表面検査等が施される。
【００８０】
（無端ベルト）
本発明の無端ベルトは、少なくともポリイミド前駆体溶液を用いて形成されたポリイミド樹脂層を有する無端ベルトにおいて、前記ポリイミド前駆体溶液がシリコーン系レベリング剤を含むことを特徴とする。
したがって、本発明の無端ベルトはへこみやはじき欠陥を有さないために、この無端ベルトを、転写体等として用いた場合には、これらの欠陥に起因する画像欠陥の発生を確実に防止することができる。
【００８１】
本発明の無端ベルトは、上記した特徴を満たすものであればその製造方法は特に限定されないが、上記した本発明の無端ベルトの製造方法を用いて作製されることが好ましい。
また、本発明の無端ベルトは、ポリイミド樹脂層を有するものであれば特に限定されない。さらに、「ポリイミド樹脂層を有する」とは、ポリイミド樹脂層のみからなる単層の無端ベルト（以下、「単層無端ベルト」と略す場合がある）のみに限定されるものではなく、単層無端ベルトの内周面および／または外周面に他の層を積層した２層以上の構成を有する無端ベルトも意味する。
【００８２】
ポリイミド前駆体溶液に含まれるシリコーン系レベリング剤としては、本発明の無端ベルトの製造方法に用いられるものと同様のものを、目的に応じて用いることができる。
【００８３】
また、ポリイミド前駆体溶液に含まれる、前記シリコーン系レベリング剤の含有量が、０．００１〜１．０重量％の範囲内であることが好ましく、０．００２〜０．２重量％の範囲内であることがより好ましい。
含有量が、０．００１重量％未満の場合には、はじきやへこみ等が発生する場合がある。また、０．５重量％を超えるとこれらの欠陥防止効果はあるものの、含有量の増加に伴い、ＰＩ前駆体塗膜の表面に油膜が形成される等の悪影響が認められる場合がある。さらに、ポリイミド樹脂層と、該ポリイミド樹脂層の内周面および／または外周面に、第２の層を形成する場合において、前記ポリイミド樹脂層と、前記第２の層と、の密着強度が低下する場合もある。
【００８４】
また、本発明の無端ベルトが、定着体（定着ベルト）のようなポリイミド樹脂層の外周面にフッ素樹脂層を設けた２層構成からなる無端ベルトである場合には、以下のような構成を有する。
すなわち、本発明の無端ベルトは、ポリイミド樹脂層の外周面に、フッ素樹脂塗布液を用いて形成されたフッ素樹脂層を有する無端ベルトにおいて、前記フッ素樹脂塗布液が、少なくともシリコーン系レベリング剤を含むことを特徴とする。
【００８５】
シリコーン系レベリング剤がフッ素樹脂塗布液に含まれていない場合には、作製される無端ベルト（定着ベルト）にはじきやへこみといった欠陥が生じる場合がある。
【００８６】
このような２層構成からなる本発明の無端ベルトは、上記した特徴を満たすものであればその製造方法は特に限定されないが、上記した本発明の無端ベルトの製造方法を用いて作製されることが好ましい。但し、この場合、シリコーン系レベリング剤を含まないＰＩ前駆体溶液を用いて無端ベルトを作製してもよい。
【００８７】
フッ素樹脂塗布液中に含まれるシリコーン系レベリング剤としては、既述したようなＰＩ前駆体溶液に含まれるシリコーン系レベリング剤と同様のものを用いることができるが、水溶性であることが好ましく、水溶性のシリコーン系レベリング剤としては、グリコール変性シリコーン、ポリエーテル変性シリコーン等を挙げることができる。
【００８８】
また、前記フッ素樹脂塗布液に含まれる、シリコーン系レベリング剤の含有量は、０．００１〜０．５重量％の範囲内であることが好ましい。
含有量が、０．００１重量％未満の場合には、はじきやへこみ等が発生する場合がある。また、０．５重量％を超えるとこれらの欠陥防止効果はあるものの、含有量の増加に伴い、フッ素塗膜の表面に油膜が形成される等の悪影響が認められる場合がある。さらに、フッ素樹脂層と、ポリイミド樹脂層と、の密着強度も低下する場合がある。
【００８９】
【実施例】
以下に本発明を、無端ベルトの製造方法と、無端ベルトと、に分け、実施例を挙げてより具体的に説明する。但し、本発明は以下の実施例に限定されるものではない。
＜無端ベルトの製造方法＞
（実施例１）
−芯体の作製−
外径３２ｍｍ、長さ４００ｍｍのアルミニウム製円筒を３００℃で１０分間加熱焼鈍後、表面を切削して外径を３０ｍｍに加工した。更に球形アルミナ粒子により円筒の外周面をブラスト処理し、前記外周面を表面粗さＲａが０．９μｍとなるように粗面化した。さらに、粗面化した外周面にシリコーン離型剤（商品名：ＫＳ７００、信越化学（株）製）を塗布して、３００℃で１時間の焼き付け処理することにより、離型剤層を設けた芯体Ａを得た。
【００９０】
−ＰＩ前駆体溶液の調整−
３，３’，４，４’−ビフェニルテトラカルボン酸二無水物（ＢＰＤＡ）とｐ−フェニレンジアミン（ＰＤＡ）とをＮ−メチルピロリドン中で合成し、固形分濃度を１８重量％、粘度を約２０Ｐａ・ｓに調整した溶液を用意した。
次に、この溶液に、アルキル変性シリコーンレベリング剤（商品名：ＤＣ３ＰＡ、ダウコーニングトーレシリコーン社製）を固形分濃度が２００ｐｐｍになるよう添加してよく混合することによりＰＩ前駆体溶液Ａを得た。
【００９１】
−ＰＩ前駆体塗布工程−
ＰＩ前駆体溶液Ａの芯体Ａ表面への塗布は、図１に示すような浸漬塗布方法を利用して実施した。
まず、ＰＩ前駆体溶液Ａを塗布槽（内径８０ｍｍ、高さ５００ｍｍ）に入れた。一方、環状体として、外径６５ｍｍ、内径４０ｍｍ、高さ３０ｍｍのステンレス製の中空体を作製し、この内側に、外径４０ｍｍ、断面が三角形で、最も狭い部分の孔径が３１．２ｍｍのテフロン（Ｒ）製リングを嵌合させたものを用意し、ＰＩ前駆体溶液Ａに浮設した。
【００９２】
次に、環状体を動かないよう固定し、芯体Ａの長手方向を垂直にして、前記環状体の孔を通して１ｍ／分の速度でＰＩ前駆体溶液Ａ中へ浸漬した。なお浸漬に際しては、芯体Ａの上端面近傍は、液面に没しないようにした。次いで環状体の固定を解除し、０．４ｍ／分の速度で芯体Ａを引き上げた。引き上げ途中では環状体が停止位置から約２０ｍｍ持ち上げられ、芯体Ａに接触することはなく、芯体Ａには濡れ膜厚が約６００μｍのＰＩ前駆体塗膜が形成された。この塗膜にはへこみ等の欠陥は見られなかった。
【００９３】
−乾燥工程−
次いで、ＰＩ前駆体塗膜をその表面に形成した芯体Ａを水平にし、２０ｒｐｍで回転させながら、１２０℃の乾燥炉に１時間入れて乾燥させた。乾燥後のＰＩ前駆体塗膜の膜厚は約１５０μｍであった。なお、この時点では、前記ＰＩ前駆体塗膜は、十分な強度を有していないために、芯体表面から取り外すことはできない。
【００９４】
−芯体の被覆処理−
次に、フッ素樹脂を、芯体Ａ表面に塗布するために、ＰＩ樹脂塗膜で覆われていない部分を以下のように被覆処理した。
芯体ＡがＰＩ前駆体溶液に没しなかった側の端部（端面および端面近傍の外周面）の塗膜が形成されていない露出部では乾燥後のＰＩ前駆体塗膜の端部と端面近傍の外周面との間に隙間がみられたため、幅２０ｍｍのポリエステルテープ（商品名：Ｎｏ．３１Ｂ、日東電工）を前記露出部の外周面および端面に張り付け、外周面の貼り付けに際してはＰＩ前駆体塗膜の端部を覆うように被覆部を形成した。
【００９５】
−フッ素樹脂塗布液およびフッ素樹脂塗布工程−
フッ素樹脂塗布液のＰＩ前駆体塗膜表面への塗布は、図４に示すような浸漬塗布方法を利用して実施した。
まず、フッ素樹脂塗布液としては、ＰＦＡの水性分散塗料（商品名：ＡＷ５０００、ダイキン工業製）に、グリコール変性シリコーンレベリング剤（商品名：ＳＨ２８ＰＡ、ダウコーニングトーレシリコーン社製）を固形分が１００ｐｐｍになるよう添加して混合したものを用いた。
次に、このフッ素樹脂塗布液、を内径９０ｍｍ、高さ４８０ｍｍの塗布槽に入れ、この中に、上記したように被覆処理した芯体Ａを、被覆部を下側にして垂直にし、芯体Ａの上端部近傍のＰＩ前駆体塗膜の端部から５ｍｍ下側の部分まで芯体Ａを浸漬した。次いで芯体Ａを３００ｍｍ／分の速度で引き上げ、芯体Ａ表面にＰＦＡ塗膜を形成した。その後、芯体Ａの端部を被覆していたポリエステルテープを除去した。
【００９６】
−ＰＩ前駆体塗膜およびフッ素樹脂塗膜の乾燥・加熱処理−
表面に、ＰＩ前駆体塗膜およびフッ素樹脂塗膜が順次形成された芯体Ａを８０℃で１０分間の乾燥した。
次に１５０℃で２０分間、続いて２００℃で２０分間、その後３８０℃で３０分間加熱して、ＰＩ樹脂皮膜を形成すると共に、ＰＦＡ皮膜を形成した。芯体Ａが室温に冷えた後、芯体Ａ表面に形成された２層からなる皮膜を取り外すことにより、厚み７５μｍのＰＩ樹脂層の外周面に厚み３０μｍのＰＦＡ層を有する実施例１の無端ベルト（定着ベルト）を得ることができた。この定着ベルトのＰＦＡ層にへこみ等の欠陥はなく、またＰＩ樹脂層とＰＦＡ層との密着性は強固であった。
【００９７】
（比較例１）
実施例１において、ＰＩ前駆体溶液およびフッ素樹脂塗布液の両方にシリコーンレベリング剤を添加しなかった以外は、実施例１と同様にしてＰＩ前駆体皮膜を塗布形成し、乾燥させることにより比較例１の無端ベルト（定着ベルト）を得た。この定着ベルトの乾燥後のＰＩ前駆体皮膜には、面当り平均して２個程度のへこみが発生しており、乾燥後に、実施例１と同様にして作製した比較例１の無端ベルトには、ＰＩ前駆体塗膜の乾燥時に起因するへこみが残留していた。
【００９８】
（実施例２）
−ＰＩ前駆体溶液の調整−
３，３’，４，４’−ビフェニルテトラカルボン酸二無水物（ＢＰＤＡ）とｐ−フェニレンジアミン（ＰＤＡ）と、を等モルづつＮ−メチルピロリドン中で、両者を反応させることにより、固形分濃度を２０重量％、粘度を約１０Ｐａ・ｓに調整した溶液を用意した。
さらにこの溶液に、カーボンブラック（商品名：スペシャルブラック４、デグザヒュルス社製）を固形分重量比で２３％混合し、次いでサンドミルにより２４時間分散し、さらにシリコーンレベリング剤（商品名：ＤＣ３ＰＡ、実施例１と同じ）を固形分が２００ｐｐｍになるよう添加してよく混合し、ＰＩ前駆体溶液Ｂを得た。
【００９９】
一方、外径１６８ｍｍ、長さ４００ｍｍのアルミニウム製円筒の外周面を実施例１と同様に粗面化処理し、シリコーン離型剤層を形成することにより、離型剤層を設けた芯体Ｂを得た。
【０１００】
−ＰＩ前駆体塗布工程−
ＰＩ前駆体溶液Ｂの芯体Ｂ表面への塗布は、図２に示すような塗布方法を利用して実施した。
なお、環状塗布槽としては、内径２６０ｍｍ、内高５０ｍｍで、下部に直径１８０ｍｍの開口部を有する容器を用い、この開口部には内径１６０ｍｍのあ化を開けたポリエチレン製シール材を取りつけたものである。
また、環状体として、外径２００ｍｍ、内径１８０ｍｍ、高さ３０ｍｍのステンレス製の中空リングを作製し、この内側に、外径が１８０ｍｍで断面が三角形で、最も狭い部分の内径が１６９ｍｍのテフロン（Ｒ）製リングを嵌合させたものを用意した。
【０１０１】
次いで、環状塗布槽にＰＩ前駆体溶液Ｂを満たし、環状体のＰＩ前駆体溶液Ｂ液面からの上昇高さが停止位置より常に１５ｍｍ高になるよう、芯体Ｂの上昇速度を０．９〜０．７ｍ／ｍｉｎに調整しながら芯体Ｂを上昇させて塗布を行った。次いで、実施例１と同様にして乾燥と加熱を行った。
室温に冷えてからＰＩ樹脂皮膜を取り外すことにより、厚みが７５μｍ厚の無端ベルトを得ることができた。その表面には、はじきやへこみといった欠陥はなく、体積抵抗を測定すると、約１０８Ω・ｃｍであり、実施例２の無端ベルトは電子写真用転写ベルトとして使用することができた。また、無端ベルトの表面をＸ線分析装置により分析したところ、シリコーン成分は検出されず、ＰＩ前駆体溶液Ｂに添加したシリコーンレベリング剤は加熱時に飛散したものと推定される。
【０１０２】
（比較例２）
実施例２において、ＰＩ前駆体塗布液にシリコーンレベリング剤を加えなかった以外は実施例２と同様にして比較例２の無端ベルト（転写ベルト）を得た。得られた比較例２の無端ベルトは、平均して、２本に約１個のはじき、１本に１個以上のへこみが発生しており、品質的に劣ったものであった。
【０１０３】
（実施例３）
実施例２において、シリコーンレベリング剤としてメチルフェニルシリコーン（商品名：ＫＰ３４０、信越化学製）を用いた以外は同様にして、実施例３の無端ベルト（転写ベルト）を作製した。得られた実施例３の無端ベルトには、はじきやへこみ欠陥は見られなかった。
また、無端ベルトの表面をＸ線分析装置により分析したところ、シリコーン成分が検出され、無端ベルト表面にシリコーンレベリング剤が残留していることが確認された。
【０１０４】
（実施例４）
−芯体の作製−
実施例２で作製した無端ベルトの外周面に、実施例１と同様の方法で、ＰＦＡ層を形成した。但し、フッ素樹脂塗布液の浸漬塗布時の速度は８０ｍｍ／分とし、形成されるＰＦＡ層の膜厚が１５μｍとなるようにした。このようにして膜厚（ＰＩ層とＰＦＡ層との厚みの和）が９０μｍの離型用無端ベルトを得た。
次に、この離型用無端ベルトを３８０ｍｍの長さに切り取り、図５に示すように、外径１６８ｍｍ、長さ４００ｍｍのアルミニウム製円筒の表面に嵌めた。また、アルミニウム製円筒表面に嵌められた離形用無端ベルトの両端には、実施例１と同様の被覆処理を施した。以下、表面に離形用無端ベルトを嵌め、その両端を被覆処理した芯体を、芯体Ｃと称す。
【０１０５】
−ＰＩ前駆体溶液の調整−
ピロメリト酸二無水物とジアミノジフェニルエーテルと、を等モルづつＮ−メチルピロリドン中で反応させることにより、固形分濃度を２０重量％、粘度約１０Ｐａ・ｓに調整した溶液を用意し、さらに、カーボンブラック（実施例２と同じ）を固形分重量比で２３％混合し、次いでジェットミルにより分散し、さらにシリコーンレベリング剤（商品名：ＤＣ３ＰＡ、ダウコーニングトーレシリコーン社製）を固形分濃度が２００ｐｐｍになるよう添加してよく混合し、ＰＩ前駆体溶液Ｃを得た。
【０１０６】
−ＰＩ前駆体塗布工程−
環状体として、外径２００ｍｍ、内径１８０ｍｍ、高さ３０ｍｍのステンレス製の中空リングの内側に、外径が１８０ｍｍで断面が三角形で、最狭部分の内径が１６９．１８ｍｍのテフロン（Ｒ）製リングを嵌合させたものを用いた。
なお、環状体の内径は、芯体Ｃの外径が、芯体Ｂより０．１８ｍｍ大きく、実施例２の環状体より大きくしたものである。
【０１０７】
次いで、芯体Ｃおよび上記の環状体を用いたこと以外は、実施例２と同様にして塗布、乾燥、加熱を行った。その後、アルミニウム製円筒から、その表面に嵌められた離型用無端ベルトおよびこの離型用無端ベルト外周面に形成された無端ベルトを抜き取った。
【０１０８】
次に、図６に示したような方法により、離型用無端ベルトを内周側にたわませて、離型用無端ベルトの外周面に形成された無端ベルトを取り外し、実施例４の無端ベルトを得た。この無端ベルトの厚みは７５μｍで、その表面には、はじきやへこみといった欠陥はなく、また、体積抵抗値は約１０８Ω・ｃｍであった。さらに、この無端ベルト表面をＸ線分析装置により分析したところ、シリコーン成分は検出されず、ＰＩ前駆体溶液Ｃに添加したシリコーンレベリング剤は加熱時に飛散したものと推定される。
【０１０９】
実施例４の無端ベルトは電子写真用転写ベルトとして使用することができるが、実施例２の無端ベルトとＰＩ層を構成する材料が異なっており、より柔軟性が高いため、小さい曲率のローラで回転させる用途に適していた。
【０１１０】
（比較例３）
実施例４において、ＰＩ前駆体溶液Ｃにシリコーンレベリング剤を添加しなかった以外は同様にして無端ベルトを作製した。しかしながら、芯体ＣにＰＩ前駆体溶液を塗布した後に形成されたＰＩ前駆体皮膜にははじきの発生がひどく、塗膜が形成されていない部分も見られた。そのため、それ以後の作業は中止し、無端ベルトを得ることはできなかった。
【０１１１】
（比較例４）
実施例４において、芯体Ｃの代わりに、実施例２で用いた芯体Ｂよりも若干外径が大き目の、外径１６８．１８ｍｍ、長さ４００ｍｍのアルミニウム製円筒に実施例１と同じ離型剤処理をした芯体Ｄを用い、他は実施例４と同様にしてＰＩ前駆体溶液Ｃを用いて、芯体Ｄの表面にＰＩ樹脂層からなる無端ベルトを形成した。
次に、芯体Ｄから無端ベルトを抜き取ろうとしたものの、ＰＩ前駆体溶液Ｃから形成されたＰＩ樹脂層からなる無端ベルトは、実施例２のＰＩ前駆体溶液Ｂから形成されたＰＩ樹脂層からなる無端ベルトと比べて熱膨張率が異なる（大きい）ため、芯体Ｄから容易に抜き取ることができなかった。
【０１１２】
−定着ベルトの評価−
実施例１で得られた定着ベルトを画像形成装置（富士ゼロックス社製）に取り付け、Ａ４用紙（２１０×２９７ｍｍ）で１０万枚の画像形成を実施した。１０万枚の画像形成後の、ＰＦＡ層の最大磨耗量は１０μｍであり、磨耗量は用紙の端部に接触する部分で最も大きかった。
なお、ＰＦＡ層の厚みは、良好な定着性を確保する観点から、最低でも２μｍ以上必要であるが、用紙の端部が接触する部分の余裕を考慮すると１０μｍ以上は必要である。従って、実施例１の定着ベルトの予測寿命は２０万枚である。
【０１１３】
これに対して、比較例１の定着ベルトを用いて、上記と同様の画像形成テストを実施したところ、１０万枚画像形成後のＰＦＡ層の磨耗は１３μｍであった。すなわち、比較例１の定着ベルトの予測寿命は１５万枚であり、実施例１の定着ベルトよりも明らかに劣っていた。
このような寿命の差は、実施例１の定着ベルトの作製に際し、シリコーン系レベリング剤を用いたことにより、比較例１の定着ベルトに比較して、ＰＦＡ層の平滑性が向上したこと、および、滑性が向上したことの両方が寄与しているためであると考えられる。
【０１１４】
−転写ベルトの評価−
実施例２〜４で得られた転写ベルトを、湿度が２０％〜８０％の間で変化させた際の体積抵抗を測定したところ、殆ど変化がなく、１０８Ω・ｃｍオーダーの範囲内であった。
一方、比較例２で得られた転写ベルトを、上記と同様にして評価したところ、１０７〜１０９Ω・ｃｍオーダーの範囲内で大きく変化した。このような体積抵抗値は、形成される画像の画像濃度の変化を招くため、比較例２の転写ベルトのように環境の変化により大きく変動することは好ましくなく、実施例２〜４の転写ベルトのように殆ど変化しないことが望ましい。
【０１１５】
なお、このような湿度変化に伴う体積抵抗値のバラツキの違いは、実施例２の転写ベルトの作製の際に、シリコーン系レベリング剤を用いたために、比較例２の転写ベルトと比較して、外部の湿度変化に関係なく、転写ベルト内部に体積抵抗値に影響を及ぼす水分が取り込まれにくくなったためであると考えられる。
【０１１６】
−転写ベルトを用いた場合のＯＰＣ感光体の特性評価−
次に、実施例２〜４の転写ベルトを用いた場合のＯＰＣ感光体の特性の変化の有無を、以下に説明するトナー転写テストを行うことにより評価した。
なお、用いたＯＰＣ感光体は、寸法が３０ｍｍφ×３３２ｍｍのアルミニウムパイプの表面に、ポリアミド系樹脂からなる下引き層、クロロガリウムフタロシアニン顔料をポリビニルブチラール樹脂に分散した電荷発生層（ＣＧＬ）、ベンジジン化合物とポリカーボネートＺ樹脂からなる電荷輸送層（ＣＴＬ）を順に設けた構成を有し、最表面層のＣＴＬにメチルフェニルシリコーン（商品名：ＫＰ３４０、信越化学製）が２００ｐｐｍ添加されているものを用いた。
【０１１７】
次に、この感光体をＶｈ＝−４００Ｖに帯電後、Ｖｌ＝−１２０Ｖとなるように画像露光を行い、カラーのトナーで現像し、転写ベルトを当接させてトナーを転写し、さらにそのトナーを紙に転写し、得られたトナー像から、ＯＰＣ感光体の特性の変化の有無について評価した。
【０１１８】
その結果、シリコーン系レベリング剤が表面に残留していない実施例２および４の転写ベルトでは、１万枚の画像出力試験をしても良好なトナー像が得られ、その際の感光体の電位を測定したところ、Ｖｈ＝−４００Ｖ、Ｖｌ＝−１３０Ｖであったことから、ＯＰＣ感光体に当接させてもＯＰＣ感光体の特性への影響は殆ど無いことが確認された。
【０１１９】
また、ＯＰＣ感光体の表面に含まれているシリコーン系レベリング剤と同じものが表面に残留している実施例３の転写ベルトも、１万枚の画像出力試験にて良好なトナー像が得られ、その際の感光体の電位を測定してもＶｈ＝−４００Ｖ、Ｖｌ＝−１３０Ｖであったことから、ＯＰＣ感光体に当接させてもＯＰＣ感光体の特性への影響が殆ど無いことが確認された。
【０１２０】
なお、参考までに述べれば、一般的シリコーンオイルであるジメチルシロキサン化合物が、ＯＰＣ感光体の表面に付着すると、電荷輸送性を阻害して、感度が低下する場合があり、初期の電位特性は良好であっても、１万枚の画像出力試験を行った場合の感光体の電位はＶｈ＝−４００Ｖ、Ｖｌ＝−１８０Ｖとなり、画像にかぶりが発生した。しかし、本発明のようにシリコーン系レベリング剤を選択することによりこのような問題を防ぐことができる。
【０１２１】
【発明の効果】
以上に説明したように本発明によれば、１）へこみやはじき欠陥の無い無端ベルトと、２）へこみやはじき欠陥の無い無端ベルトを作製することが可能な無端ベルトの製造方法と、を提供することができる。
また、本発明の無端ベルトは、はじきやへこみ欠陥を有さないのみならず、さらに用途に応じた構成とすることにより、耐久性および信頼性に優れた定着ベルトや転写ベルト等のベルト部材として好適に利用することができる。
【図面の簡単な説明】
【図１】環状体を用いた浸漬塗布方法の一例を示した模式断面図である。
【図２】環状体を用いた浸漬塗布方法の他の例を示した模式断面図である。
【図３】回転塗布方法の一例を示す模式図である。
【図４】一方の端が予め被覆処理された芯体にフッ素樹脂塗布液を塗布する浸漬塗布方法の一例について示した模式図である。
【図５】芯体表面に、離型用無端ベルトを嵌めた場合の一例について示す模式図である。
【図６】離型用無端ベルトと新たに形成された無端ベルトを剥離する方法の一例について示した模式図である。
【符号の説明】
１　芯体
２　ＰＩ前駆体溶液
３　塗布槽
４　塗膜（ＰＩ前駆体塗膜）
５　環状体
６　環状体の孔
７　環状塗布槽
８　環状シール材
９　中間体
１０　ＰＩ前駆体溶液供給用の容器
１１　ノズル
１２　ノズル１１から流下しているＰＩ前駆体溶液（流下液）
１３　へら
１４　乾燥工程を得た後の芯体１表面に形成されたＰＩ前駆体塗膜（乾燥後ＰＩ前駆体塗膜）
１５　フッ素樹脂塗布液
１６　塗布槽
１７　被覆処理により覆われた被覆部
１８　フッ素樹脂塗膜
１９　離型用無端ベルト
２０　形成された無端ベルト
【図１】
2004046062.tif 000002
【図２】
2004046062.tif 000003
【図３】
2004046062.tif 000004
【図４】
2004046062.tif 000005
【図５】
2004046062.tif 000006
【図６】
2004046062.tif 000007